(57)【特許請求の範囲】
【請求項１】
壁面基体に貼り付ける装飾性マグネット吸着化粧板であって、当該装飾性マグネット吸着化粧板は、表面から順に化粧薄板からなる表装材と、厚さ４０〜２００μｍの、平面平滑度±１〜５μｍで、幅６００〜１２３０ｍｍの磁気吸着力を有したスチール箔と木製板材料とを、接着により積層したものであって、
当該表装材は、生地色から濃厚色で色の異なる種類が有り、又は自然素材の木質の質感をもつ模様を施した０.０３５〜１.２ｍｍの厚さで、６００〜１２３０ｍｍ幅の紙体、又は突板、又は樹脂フイルムであって、
表装材とスチール箔と木製板材料との積層体を貼り合わせる接着剤として、ウレタン系樹脂、又はエチレン酢酸ビニル共重合体エマルジョン形であり、各表面に５〜２００g/ｍ２を塗布していることを特徴とする装飾性マグネット吸着化粧板。
【請求項２】
表面の表装材は紙体、或は突板、或は樹脂フイルムであり、紙体の表装材では、木目、又は節をもった色彩の異なる種類の木目柄が印刷された印刷紙で、又は無地色、又は模様の入った印刷紙であり、突板の表装材としては、木目、又は節をもって色彩の異なる種類の木材の突板であり、樹脂フイルムの表装材としては、無地、又は模様の入った多色にプリントされた樹脂フイルムであることを特徴とする請求項１に記載の装飾性マグネット吸着化粧板。
【発明の詳細な説明】
【技術分野】
【０００１】
本発明は、壁面基体に貼着できる強磁性体からなる、木製化粧板であって、詳しくはマグネットを吸着できる、装飾性マグネット吸着化粧板に関するものである。
【背景技術】
【０００２】
磁性壁装材に関する先行技術としては、磁性壁装材と同義の磁性壁面材には、強磁性体粉末である硬質磁性材料粉末（永久磁石材料粉）又は軟磁性体粉末（磁石の被着体材料粉）と少量の粘結剤である特定の有機高分子エラストマーを主たる組成とし、厚みを限定した可撓性の多極着磁を施したマグネットシート又は可撓性の磁石の被着体シートでマグネットシートを使用する。
【０００３】
硬質磁性材料粉末（永久磁石材料粉）を用いた防火磁性壁面材又は、軟磁性体粉末（磁石の被着体材料粉）を用いた磁性壁面材の何れか磁性壁面材を、壁下地材に積層させて磁性壁を形成している。その状態からさらに、硬質磁性材料粉末（永久磁石材料粉）を用いて多極着磁を施した防火磁性壁面材に対しては軟磁性体粉末（磁石の被着体材料粉）を用いた磁性壁面材からなる磁性表示片を、軟磁性体粉末（磁石の被着体材料粉）を用いた磁性壁面材に対しては硬質磁性材料粉末（永久磁石材料粉）を用いて多極着磁を施した磁性壁面材からなる磁性表示片を、夫々、上記磁性壁に磁気吸着により着脱自在に取り付ける構成が開示された。
【０００４】
壁面基体に化粧板を積層する場合は、化粧板の材質も磁性壁面材及び表装材においても、強力にマグネットが吸着するものは存在していない。
【先行技術文献】
【特許文献】
【０００５】
【特許文献１】特許第４１５３８９１号公報
【特許文献２】特開平０７−１２４７９５号公報
【特許文献３】特開２００５−２９０７０７号公報
【特許文献４】特開２０１３−２１３３６９号公報
【発明の概要】
【発明が解決しようとする課題】
【０００６】
壁面にマグネットを強力に吸着させる技術を用いた化粧板を使用する場合は、特定の材質で特定の条件のものを用いる必要性が生じている。市場の要望は、壁面にその特定の素材、条件を緩和したものが使用できる磁性壁面材を求められている。具体的には、壁面基体に、マグネットが吸着できる化粧板の要望である。
【０００７】
磁性体でなく、マグネットが吸着しない、種々の物を貼り合わせることで適合した化粧板より、磁性体である化粧板を壁面に貼ることで、本発明は、マグネットを簡単に強力に壁面に吸着できるようになったことで、この不都合を解消させることを課題とする。
【課題を解決するための手段】
【０００８】
壁面基体に貼りつけられる装飾性マグネット吸着化粧板は、木製板材料の表面に強力な磁気吸着力を発揮させるスチール箔を接着により積層して、さらにスチールの表面に表装材を接着により積層した強力な吸着力をもつ装飾性マグネット吸着化粧板である。
【０００９】
壁面基体に貼り付ける装飾性マグネット吸着化粧板であって、当該装飾性マグネット化粧板は、表面から順に化粧薄板、からなる表装材で、厚さ４０〜２００μｍの磁気吸着力を有するスチール箔と木製板材料とを、接着により積層したものである。当該表装材は、生地色から濃厚色、又は自然素材の木質の質感をもつ模様を施した０.０３５〜１.２ｍｍの紙体、又は突板、又は樹脂フイルムである装飾性マグネット吸着化粧板である。木製板材料として厚さ２.０〜２１ｍｍの裏面に６０〜１００μｍの防湿シートを貼っている。
【００１０】
紙体、或は突板、或は樹脂フイルムである表装材は、厚みを０.０３５〜１.２ｍｍで、紙体として木目、又は節をもって色彩の異なる種類の木目柄が印刷された印刷紙であり、又は無地色、又は模様の入った印刷紙ある。突板としては木目、又は節をもって色彩の異なる種類の木材の突板である。樹脂フイルムとしては無地、又は模様の入った多色のプリントされた樹脂フイルムである。当該化粧材の表面が、生地色から濃厚色で色の異なる種類が有り、又は自然素材の木質の質感をもつ模様を施した装飾表面になっている。
【００１１】
磁気吸着力を持つスチール箔は、強力な磁気吸着力を発揮できる、平面平滑度±１〜５μｍであり、６００〜１２３０ｍｍの幅である。当該スチール箔の裏面に木製板材料を接着剤によって積層している。
【００１２】
表装材とスチール箔と木製板材料との積層体を貼り合わせる接着剤には、エチレン酢酸ビニル共重合体水性エマルジョン形、又はウレタン系樹脂であって、スチール箔と木製板材料の表面に５g/ｍ２〜２００g/ｍ２を塗布する。
【００１３】
壁面基体に貼った装飾性マグネット吸着化粧板の幅６００〜１２３０ｍｍ、長さ１０００〜３１００ｍｍの形状であるボード状体になっている。
【発明の効果】
【００１４】
本発明は、表装材の裏面に接着剤を用いて強磁性体薄板（スチール箔など）を積層し、強磁性体薄板の裏面に接着剤を用いて木製板材料を積層し形成してなる磁性化粧板とすること、即ち、表装材と木製板材料間に強磁性体薄板を介在さすことで、強磁性体製の化粧板なる  磁気吸着させた場合に強い磁気吸着力が得られ、この効果によってマグネットシート、又はマグネットボードにマグネットクリップ、又はマグネットポケット等を用いて物品の掲示など出来ることから、大きな効果を得る。
【００１５】
薄い鉄箔を材料としている理由には切断する際に鉄専用切断機器を用いる事なく簡単な汎用の切断機にて切断ができる。また、磁石同士の貼着ではないのでＮ極Ｓ極の反発もなく何処の位置でも強力に吸着できる。
多種多彩なマグネットを用いて壁面に穴や傷をつける事なく、ものを貼ったり、掛けたり出来る。
【図面の簡単な説明】
【００１６】
【図１】装飾性マグネット吸着化粧板の表面図        Aは木目又は節を持った表面        Bは無地の柄を持った表面        Cは多彩な模様を持った表面
【図２】装飾性マグネット吸着化粧板の断面図
【図３】装飾性マグネット吸着化粧板に用具を取り付けた家具の壁材の状態図        Dはベッドに用いた時の図        Eはタンスに用いた時の図        Fはキッチンに用いた時の図
【図４】装飾性マグネット吸着化粧板に用具を取り付けた建築の壁材の状態図
【発明を実施するための形態】
【００１７】
以下、本発明の実施の形態を図に沿って説明する。
図１は、装飾性マグネット吸着化粧板の表面図、図２は、装飾性マグネット吸着化粧板の断面図、図３は、装飾性マグネット吸着化粧板に用具を取り付けた家具の壁材の状態図、図４は装飾性マグネット吸着化粧板に用具を取り付けた建築の壁材の状態図を示した。これによって実施例を説明する。
【実施例１】
【００１８】
壁面基体に、マグネットを吸着できる化粧板を積層した、装飾性マグネット吸着化粧板において、表面の表装材には、自然素材の木質の質感をもつ模様を施した突板の裏に、磁気吸着力を持つ５０μｍのスチール箔に張ってその裏に、４ｍｍ木製板材料を接着剤によって積層して、最終裏面に７６ミクロンの防湿シートを貼っている装飾性マグネット吸着化粧板であった。
【００１９】
突板である表装材は、突板として木目、又は節をもって色彩の異なる種類の木材の突板にした。磁気吸着力を持つスチール箔は、強力な磁気吸着力を発揮させる強磁性体として、平面平滑度±３μｍを持つ５０μｍの厚さで、９００ｍｍの幅のものを使用した。木製板材料は、合板から選ばれたものであって板状、ボードになった。
【００２０】
表装材とスチール箔と木質材料（木製板材料）との積層体を貼り合わせる接着剤はエチレン酢酸ビニル共重合体水性エマルジョン形であって、各表面に約４０ｇ/ｍ２程度塗布した。自然素材の木質の質感をもつ模様を施したボード材を表面に木目、節が分かる木質表面を示した。
【００２１】
壁面の表面を、装飾を持たせ、さらに種々の磁性体をもつ器具を吸着させる壁面にするために、壁面基体に装飾性マグネット吸着化粧板を積層、貼着させて、マグネットを簡単に吸着できる装飾性マグネット吸着化粧板の全体の厚さ４．５ｍｍ、幅９１０ｍｍ、長さ２４５０ｍｍの形状であるボード状体になった。
【００２２】
壁面基体に張り付けられた装飾性化粧板にマグネットを吸着させることができるには、当該表装材の裏面にスチール箔を接着剤によって貼着して、さらに裏面に木製板材料を貼着した積層体を形成してなる磁性化粧板である  壁面基体に貼着している装飾性マグネット吸着化粧板には、強力にマグネットが吸着している。
【実施例２】
【００２３】
壁面基体に、マグネットを貼着できる化粧板を積層した装飾性マグネット吸着化粧板において、表面の表装材には、生地色から濃厚色、又は自然素材の木質の質感をもつ模様を施した０．０５ｍｍ厚さの紙体であって、磁気吸着力を持つ５０μｍのスチール箔を裏面に張って、さらに裏面に合板材料の４ｍｍに接着剤によって積層し、最終裏面に７６μｍの防湿シートを貼った。
【００２４】
木質をプリントした紙体である表装材は、厚みを０．０５ｍｍで、木目、又は節をもって色彩の異なる木質をプリントした紙体であって、磁気吸着力を持つスチール箔は、強力な磁気吸着力を発揮させる強磁性体として、平面平滑度±１〜３μｍを持つ５０μｍの厚さで、９１０ｍｍの幅であって、４．５ｍｍの厚さで、２４５０ｍｍの長さの板状ボードになった。
【００２５】
表装材とスチール箔と木製板材料との積層体を貼り合わせる接着剤は、エチレン酢酸ビニル共重合体水性エマルジョン形であって、各表面に４０ｇ/ｍ２程度塗布する。
【実施例３】
【００２６】
壁面基体の表面に、マグネットを貼着できる化粧板を積層した装飾性マグネット吸着化粧板においては、表面の表装材には、生地色の樹脂フイルムであって、磁気吸着力を持つ５０μｍのスチール箔を裏に張ってさらに裏面に合板の木質材料を接着剤によって積層した。
【００２７】
樹脂フイルムとして、無地、又は模様の入った白色のプリントされた樹脂フイルムであった。磁気吸着力を持つスチール箔は、強力な磁気吸着力を発揮させる強磁性体として、平面平滑度±１μｍを持つ５０μｍの厚さで、４５０ｍｍの幅であった。木製板材料は、２．５ｍｍの厚さ、１０００ｍｍの長さの板状ボードになっている材料にした。
【００２８】
表装材とスチール箔と木質材料との積層体を貼り合わせる接着剤は、エチレン酢酸ビニル共重合体水性エマルジョン形であって、各表面に４０g/ｍ２程度塗布した。
【００２９】
厚さ３ｍｍ、幅４５０ｍｍ、長さ１０００ｍｍの形状であるボード状体にした装飾性マグネット吸着化粧板を家具の表面、側面に使用した。家具の側面に書類などをマグネットによって貼ることができた。
【符号の説明】
【００３０】
１ 装飾性マグネット吸着化粧板
２ マグネットシート、またはマグネットボード
３ 表装材（ 紙体、突板、樹脂フイルム）
４ 接着剤（接着剤又は粘着剤）層
５ スチール箔
６ 木製板材料（ラワン合板、針葉樹合板、ＭＤＦ、パーチクルボード）
７ 防湿シート
８ ホワイトボード仕上げのマグネットシート
９ マグネットバー
１０ マグネットクリップ
１１ マグネットボタン
１２ マグネットポケット
１３ 壁面基体
【要約】
【課題】表面化粧材として装飾材と磁性体を積層すると、磁性壁面材に、意匠性の材料を化粧表装材とで積層した壁装材に、マグネットが簡単に強力に吸着できる化粧材に関するものである。
【解決手段】壁面に簡単に張り付けされた装飾性表装材にマグネット体を吸着させることができる、当該化粧材面の裏面にスチール箔を接着剤によって貼着して、さらに当該装飾材を貼着した積層体を形成してなる磁性壁装材であって、前記化粧材の表面に強力な磁気吸着力を発揮させるスチール箔の強磁性体を化粧薄板で積層されて、マグネットの磁力基体を強力な吸着力で壁面に貼着できる装飾性マグネット吸着化粧材である。
【選択図】図１【図１】
0005954601.tif 000002
【図２】
0005954601.tif 000003
【図３】
0005954601.tif 000004
【図４】
0005954601.tif 000005